(57)【要約】      （修正有）【課題】成分添加量の制御により強度−靭性のバランスに優れ、残留オーステナイトの安定性が高く、焼入性に優れた高強度鋼製加工品を提供する。【解決手段】Ｃ：０．１〜０．７％、Ｓｉ：２．５％以下、Ｍｎ：０．５〜３％、Ａｌ：１．５％以下、Ｎｂ、Ｔｉ、Ｖの内１種類又は２種類以上を合計で０．０１〜０．３％、Ｃｒ：２．０％以下、Ｍｏ：０．５％以下、Ｎｉ：２．０％以下、Ｃｒ、Ｍｏ、Ｎｉの内２種類以上を合計で０．７〜３．０％、を含有し、かつ下記式の炭素当量（Ｃｅｑ）が０．７５％以上０．９０％以下で、残部Ｆｅ及び不可避的不純物からなり、組織は、５０％以上のラス状ベイニティックフェライトと、少量のポリゴナルフェライト及びグラニュラーベイニティックフェライトを含有し、第２相組織が残留オーステナイトとマルテンサイトであることを特徴とする。Ｃｅｑ＝Ｃ＋Ｍｎ／６＋Ｓｉ／２４＋Ｎｉ／４０＋Ｃｒ／５＋Ｍｏ／４＋Ｖ／１４【選択図】なし【特許請求の範囲】
【請求項１】
Ｃ：０．１〜０．７％、Ｓｉ：２．５％以下（０％を含まない）、Ｍｎ：０．５〜３％、Ａｌ：１．５％以下、Ｎｂ、Ｔｉ、Ｖの内１種類又は２種類以上を合計で０．０１〜０．３％、Ｃｒ：２．０％以下（０％を含まない）、Ｍｏ：０．５％以下（０％を含まない）、Ｎｉ：２．０％以下、Ｃｒ、Ｍｏ、Ｎｉの内２種類以上を合計で０．７〜３．０％、を含有し、かつ下記式により規定される炭素当量（Ｃｅｑ）が０．７５％以上０．９０％以下で、残部Ｆｅ及び不可避的不純物からなり、金属組織は、母相組織がラス状ベイニティックフェライトを５０％以上（全組織に対する体積率、組織について以下同じ）と、ポリゴナルフェライト及びグラニュラーベイニティックフェライトを合計で２０％以下を含有し、第２相組織が残留オーステナイトを５〜３０％、マルテンサイトを５％以下、を満たすことを特徴とする焼入性に優れた高強度鋼製加工品。
記
Ｃｅｑ＝Ｃ＋Ｍｎ／６＋Ｓｉ／２４＋Ｎｉ／４０＋Ｃｒ／５＋Ｍｏ／４＋Ｖ／１４
【請求項２】
更に、Ｂを０．００５％以下（０％を含まない）含有する請求項１に記載の焼入性に優れた高強度鋼製加工品。
【請求項３】
前記加工品が鍛造品である請求項１又は２に記載の焼入性に優れた高強度鋼製加工品。
【請求項４】
前記加工品が高圧燃料配管である請求項１又は２に記載の焼入性に優れた高強度鋼製加工品。
【請求項５】
前記高圧燃料配管が、高強度かつ耐衝撃特性及び耐内圧疲労特性に優れたディーゼルエンジン用燃料噴射管、又は、高強度かつ耐衝撃特性及び耐内圧疲労特性に優れたディーゼルエンジン用コモンレールである請求項４に記載の焼入性に優れた高強度鋼製加工品。
【請求項６】
請求項１〜５のいずれかに記載の高強度鋼製加工品を製造する方法であって、請求項１又は２に記載の成分組成を満たす鋼材を使用し、該鋼材をＡｃ３点以上の温度域で所定時間保持し、該温度域で塑性加工を施した後、所定の平均冷却速度で３００〜４５０℃（好ましくは３２５〜４２５℃）まで冷却し、該温度域で１００〜２０００秒保持する工程を含むことを特徴とする焼入性に優れた高強度鋼製加工品の製造方法。
【請求項７】
前記Ａｃ３点以上の温度域での保持時間を１秒以上、前記平均冷却速度を１℃／ｓ以上とすることを特徴とする請求項６に記載の焼入性に優れた高強度鋼製加工品の製造方法。
【請求項８】
請求項５に記載のディーゼルエンジン用燃料噴射管を製造する方法であって、請求項１又は２に記載の成分組成を満たす鋼材を使用し、１２００℃以上の温度に加熱保持する工程、熱間押出加工を施す工程、及び、Ａｃ３点以上の温度域で所定時間保持し、該温度域で温間押出加工を施した後、所定の平均冷却速度で３００〜４５０℃（好ましくは３２５〜４２５℃）まで冷却し、該温度域で１００〜２０００秒保持する工程を経た後、常温まで冷却し、その後、ガンドリル加工法による管軸方向の穿孔加工、径方向及び／又は管軸方向に圧延する伸管加工、切断加工、端末加工、及び、曲げ加工を順次行うことを特徴とする高強度かつ耐衝撃特性及び耐内圧疲労特性に優れたディーゼルエンジン用燃料噴射管の製造方法。
【請求項９】
前記Ａｃ３点以上の温度域での保持時間を１秒以上、前記平均冷却速度を１℃／ｓ以上とすることを特徴とする請求項８に記載の高強度かつ耐衝撃特性及び耐内圧疲労特性に優れたディーゼルエンジン用燃料噴射管の製造方法。
【請求項１０】
請求項５に記載のディーゼルエンジン用コモンレールを製造する方法であって、請求項１又は２に記載の成分組成を満たす鋼材を使用し、１２００℃以上の温度に加熱保持する工程、熱間押出加工を施す工程、及び、Ａｃ３点以上の温度域で所定時間保持し、該温度域で温間押出加工を施した後、所定の平均冷却速度で３００〜４５０℃（好ましくは３２５〜４２５℃）まで冷却し、該温度域で１００〜２０００秒保持する工程を経た後、常温まで冷却し、その後、ガンドリル加工法による管軸方向の穿孔加工、径方向及び／又は管軸方向に圧延する伸管加工、切断加工、機械加工、及び、組立加工を順次行うことを特徴とする高強度かつ耐衝撃特性及び耐内圧疲労特性に優れたディーゼルエンジン用コモンレールの製造方法。
【請求項１１】
前記Ａｃ３点以上の温度域での保持時間を１秒以上、前記平均冷却速度を１℃／ｓ以上とすることを特徴とする請求項１０に記載の高強度かつ耐衝撃特性及び耐内圧疲労特性に優れたディーゼルエンジン用コモンレールの製造方法。
【発明の詳細な説明】
【技術分野】
【０００１】
本発明は、焼入性に優れた高強度鋼製加工品及びその製造方法、並びに高強度かつ耐衝撃特性及び耐内圧疲労特性に優れたディーゼルエンジン用燃料噴射管及びコモンレールの製造方法に係り、より詳しくは、主にラス状ベイニティックフェライトと、残留オーステナイト、並びにマルテンサイトからなり、高い降伏強度と引張り強度を有する高焼入性の超高強度低合金ＴＲＩＰ鋼（ＴＢＦ鋼）からなる高強度鋼製加工品、高強度鍛造品、高圧燃料噴射管、ディーゼルエンジンに搭載される蓄圧式燃料噴射システム用コモンレールおよびそれらの製造方法に関するものである。
【０００２】
なお、本発明の「高強度鍛造品」としては、例えば、ニアネットシェイプ鍛造品等が代表的に挙げられ、一次鍛造品のみならず、一次鍛造品を更に鍛造（冷間、温間鍛造等）して得られる二次鍛造品、三次鍛造品等の精密鍛造品、更に当該鍛造品を複雑な形状に加工して得られる最終製品、ディーゼルエンジンに搭載される蓄圧式燃料噴射システム用コモンレール等も全て包含される。
【背景技術】
【０００３】
自動車、電機、機械等の産業用技術分野における鍛造品は一般に、加熱温度が異なる種々の鍛造（加工）を行った後、焼入れ・焼戻し等の調質処理（熱処理）をして製造されており、例えば自動車を例に挙げると、クランクシャフト、コンロッド、トランスミッションギア、ディーゼルエンジンに搭載される蓄圧式燃料噴射システム用コモンレール等には、熱間鍛造品（加圧温度１１００〜１３００℃）や温間鍛造品（加圧温度６００〜８００℃）が、ピニオンギア、歯車、ステアリングシャフト、バルブリフター等には、冷間鍛造品（常温で加圧）がそれぞれ汎用されている。
【０００４】
近年、自動車の車体の軽量化と衝突安全性を確保するため、残留オーステナイトの変態誘起塑性を伴う成形可能な超高強度低合金ＴＲＩＰ鋼（ＴＢＦ鋼）の適用が検討されている。
例えば、特許文献１には、概ねフェライトとオーステナイトの２相域温度にて焼鈍と鍛造の両方を行った後、所定温度でオーステンパー処理するという独自の熱処理を採用することによって、引張強度が６００ＭＰａ級以上の高強度域において、伸び及び強度−絞り特性のバランスに優れた高強度鍛造品の製造方法に関する技術が、又、特許文献２には、焼戻しベイナイト又はマルテンサイトを作り分けた後、概ねフェライトとオーステナイトの２相域温度で焼鈍と鍛造の両方を行い、その後、所定温度でオーステンパー処理する方法を採用することにより、伸び、及び、強度−絞り特性のバランスに優れた高強度鍛造品を製造し得る技術が、更に、特許文献３には、２相域の温度範囲に加熱した後、該２相域で鍛造加工を行い、その後、規定のオーステンパー処理を施すことで、鍛造加工時の温度を低下できると共に、優れた伸びフランジ性と加工性を備えた高強度鍛造品を製造し得る技術が、開示されている。
【０００５】
しかしながら、これらの方法で得られる鍛造品を作製する場合、以下に記載する問題が発生する可能性がある。
鍛造品は、その加工率に応じて発熱するため、鍛造時の部品温度が部位によって変化する場合がある。例えば、高温（Ａｃ３点付近）で鍛造を行った場合には、加工率が高いと発熱量も大きくなり、オーステナイト同士の合体・成長が発生するため、熱処理後に粗大な残留オーステナイトが生成し、衝撃特性を劣化させることが考えられる（高温鍛造時の問題点）。一方、低温側（Ａｃ１点付近）で鍛造を行った場合には、加工率が低いと十分な発熱量が確保できないので、不安定な残留オーステナイトが大量に生成し、熱処理後、破壊の起点となる硬質なマルテンサイトが生成して衝撃特性を劣化させることが考えられる（低温鍛造時の問題点）。従って、鍛造品の温度や加工率が異なると、部分的に粗大な残留オーステナイトや不安定なオーステナイトが発生し易く、鍛造品全体として安定かつ優れた耐衝撃特性を得ることが難しい。
【０００６】
一方、特許文献４には、熱延鋼材作製時にＮｂ、Ｔｉ、Ｖの内の一種類あるいは２種類以上の添加、および適量のＡｌ添加を行い、概ねフェライトとオーステナイトの２相域温度で焼鈍と鍛造の両方を行った後、所定温度でオーステンパー処理するという熱処理を採用することにより、鍛造温度、および鍛造加工率に依らず伸び、および強度−絞り特性のバランスに優れ、引張強度も６００ＭＰａ以上の、耐衝撃特性に優れた鋼製高強度加工品、高圧燃料配管（特に、高強度かつ耐衝撃特性に優れた、ディーゼルエンジン用燃料噴射管及びディーゼルエンジン用コモンレール等）を製造し得る技術が開示されている。
この特許文献４に開示されている発明は、前記特許文献１〜３に開示されている技術では得られない格別の効果を奏する点で優れ、その超高強度低合金ＴＲＩＰ鋼（ＴＢＦ鋼）は自動車の車体の軽量化と衝突安全性の確保により大きく寄与し得ることが期待される。しかしながら、この超高強度低合金ＴＲＩＰ鋼（ＴＢＦ鋼）は、微粒状ベイナイトフェライトと角形フェライトが、マトリックスの中で、ベイナイトフェライトのラス構造と共に共存することから、更なる高い降伏強度と引張強度を達成するための完全なＴＢＦ鋼を得るためには、高い焼入れ性が必要である。これまで、この高い焼入れ性を有する超高強度低合金ＴＲＩＰ鋼（ＴＢＦ鋼）は未開発の状況にあるのが現状である。
【特許文献１】特開２００４−２９２８７６号公報
【特許文献２】特開２００５−１２０３９７号公報
【特許文献３】特開２００４−２８５４３０号公報
【特許文献４】特開２００７−２３１３５３号公報
【発明の開示】
【発明が解決しようとする課題】
【０００７】
本発明は、上記現状に鑑みてなされたもので、鍛造温度や鍛造加工率等に依らず、化学組成の成分添加量を制御することによって強度−靭性のバランスに優れ、かつ残留オーステナイトの安定性が高い微細構造の金属組織を有する、焼入性に優れた高強度鋼製加工品、高強度かつ耐衝撃特性及び耐内圧疲労特性に優れたディーゼルエンジン用燃料噴射管及びコモンレールを提供することを目的とするものである。
【課題を解決するための手段】
【０００８】
本発明者らは、鍛造温度や鍛造加工率等に依らず、強度−靭性のバランスに優れ、かつ残留オーステナイトの安定性が高い微細構造の金属組織を有する、焼入性に優れた高強度鋼製加工品、高強度かつ耐衝撃特性及び耐内圧疲労特性に優れたディーゼルエンジン用燃料噴射管及びコモンレールの実現と、これらの製造方法を確立すべく、ベイナイトフェライト及び／又はマルテンサイトのマトリックス構造をもつ超高強度低合金ＴＲＩＰ鋼（ＴＢＦ鋼）について、熱間鍛造とその後の等温変態保持プロセス（ＦＩＴプロセス）の、当該ＴＢＦ鋼の微細構造と機械的特性に及ぼす効果を、具体的な実験により検討した。
その結果、焼入れ性向上のためにＣｒ、Ｍｏ、Ｎｉの内２種類以上を、結晶粒の微細化による強度（疲労強度）向上のためにＮｂ、Ｔｉ、Ｖの内１種類又は２種類以上を適量含み、かつ炭素当量（Ｃｅｑ）を適正値に設定することにより、母相組織が主にラス状ベイニティックフェライトからなり、かつ少量のグラニュラーベイニティックフェライトとポリゴナルフェライトを含み、第２相組織が微細な残留オーステナイトとマルテンサイトからなる、微細構造の金属組織を有し、かつ強度と靭性のバランスが優れ、更に降伏応力と引張強さも高い、高焼入性の超高強度低合金ＴＲＩＰ鋼（ＴＢＦ鋼）が得られることを見出した。
【０００９】
すなわち、本発明に係る焼入れ性に優れた高強度鋼製加工品は、Ｃ：０．１〜０．７％、Ｓｉ：２．５％以下（０％を含まない）、Ｍｎ：０．５〜３％、Ａｌ：１．５％以下、Ｎｂ、Ｔｉ、Ｖの内１種類又は２種類以上を合計で０．０１〜０．３％、Ｃｒ：２．０％以下（０％を含まない）、Ｍｏ：０．５％以下（０％を含まない）、Ｎｉ：２．０％以下、Ｃｒ、Ｍｏ、Ｎｉの内２種類以上を合計で０．７〜３．０％、を含有し、かつ下記式１により規定される炭素当量（Ｃｅｑ）が０．７５％以上０．９０％以下で、残部Ｆｅ及び不可避的不純物からなり、金属組織は、母相組織がラス状ベイニティックフェライトを５０％以上（全組織に対する体積率、組織について以下同じ）と、ポリゴナルフェライト及びグラニュラーベイニティックフェライトを合計で２０％以下を含有し、第２相組織が残留オーステナイトを５〜３０％、マルテンサイトを５％以下、を満たすことを特徴とするものである。
【００１０】
［式１］
Ｃｅｑ＝Ｃ＋Ｍｎ／６＋Ｓｉ／２４＋Ｎｉ／４０＋Ｃｒ／５＋Ｍｏ／４＋Ｖ／１４
【００１１】
前記焼入れ性に優れた高強度鋼製加工品は、更に、他の元素として、Ｂを０．００５％以下（０％を含まない）含んでいてもよい。
【００１２】
前記焼入れ性に優れた高強度鋼製加工品として鍛造品が挙げられる。又、前記加工品として高圧燃料配管が挙げられる。前記高圧燃料配管としては、高強度かつ耐衝撃特性及び耐内圧疲労特性に優れたディーゼルエンジン用燃料噴射管、又は、高強度かつ耐衝撃特性及び耐内圧疲労特性に優れたディーゼルエンジン用コモンレールが挙げられる。
【００１３】
又、本発明に係る上記高強度鋼製加工品を製造する方法は、上記成分組成を満たす鋼材を使用し、該鋼材をＡｃ３点以上の温度域で所定時間、好ましくは１秒以上保持し、該温度域で塑性加工を施した後、所定の平均冷却速度、好ましくは１℃／ｓ以上の平均冷却速度で３００〜４５０℃（好ましくは３２５〜４２５℃）まで冷却し、該温度域で１００〜２０００秒（好ましくは１０００秒）保持する工程を含むことを特徴とするものである。
【００１４】
又、本発明は、上記ディーゼルエンジン用燃料噴射管を製造する方法として、上記成分組成を満たす鋼材を使用し、１２００℃以上の温度に加熱保持する工程、熱間押出加工を施す工程、及び、Ａｃ３点以上の温度域で所定時間、好ましくは１秒以上保持し、該温度域で温間押出加工を施した後、所定の平均冷却速度、好ましくは１℃／ｓ以上の平均冷却速度で３００〜４５０℃（好ましくは３２５〜４２５℃）まで冷却し、該温度域で１００〜２０００秒（好ましくは１０００秒）保持する工程を経た後、常温まで冷却し、その後、ガンドリル加工法による管軸方向の穿孔加工、径方向及び／又は管軸方向に圧延する伸管加工、切断加工、端末加工、及び、曲げ加工を順次行うことを特徴とするものである。
【００１５】
更に、本発明は、上記ディーゼルエンジン用コモンレールを製造する方法として、上記成分組成を満たす鋼材を使用し、１２００℃以上の温度に加熱保持する工程、熱間押出加工を施す工程、及び、Ａｃ３点以上の温度域で所定時間、好ましくは１秒以上保持し、該温度域で温間押出加工を施した後、所定の平均冷却速度、好ましくは１℃／ｓ以上の平均冷却速度で３００〜４５０℃（好ましくは３２５〜４２５℃）まで冷却し、該温度域で１００〜２０００秒（好ましくは１０００秒）保持する工程を経た後、常温まで冷却し、その後、ガンドリル加工法による管軸方向の穿孔加工、径方向及び／又は管軸方向に圧延する伸管加工、切断加工、機械加工、及び、組立加工を順次行うことを特徴とするものである。
【発明の効果】
【００１６】
本発明は、焼入れ性向上のためにＣｒ、Ｍｏ、Ｎｉの内２種類以上を、結晶粒の微細化による強度（疲労強度）向上のためにＮｂ、Ｔｉ、Ｖの内１種類又は２種類以上を適量含み、かつ炭素当量を適正値に設定した鋼材を用い、所定の熱処理を採用することにより、母相組織が主にラス状ベイニティックフェライトからなり、かつ少量のグラニュラーベイニティックフェライトとポリゴナルフェライトを含み、第２相組織が微細な残留オーステナイトとマルテンサイトからなる、微細構造の金属組織を有し、かつ強度と靭性のバランスが優れた高焼入性の超高強度低合金ＴＲＩＰ鋼（ＴＢＦ鋼）が得られることにより、加熱温度や、加工率（鍛造加工率や圧延加工率等）等によらず、焼入性に優れた高強度鋼製加工品、高強度かつ耐衝撃特性及び耐内圧疲労特性に優れたディーゼルエンジン用燃料噴射管及びコモンレールを提供できる。
【発明を実施するための最良の形態】
【００１７】
本発明において、焼入れ性を高めるためにＣｒ、Ｍｏ、Ｎｉの含有量を前記の値に規定したのは、以下に記載する理由による。
すなわち、Ｃｒ、Ｍｏ、Ｎｉは、鋼の強化元素として有用であると共に、残留オーステナイトの安定化や所定量の確保に有効な元素であるのみならず、鋼の焼入れ性の向上にも有効な元素であるが、焼入れ性の向上効果を十分に発揮させるためにはＣｒ：２．０％以下（０％を含まない）、Ｍｏ：０．５％以下（０％を含まない）、Ｎｉ：２．０％以下の内２種類以上を合計で０．７〜３．０％含有させる必要がある。その理由は、Ｃｒ、Ｍｏ、Ｎｉのうち２種類上の合計含有量が０．７％未満では、焼入れ性の向上効果を十分に発揮させることができず、他方、３．０％を超えるとベイナイト変態温度が下がりベイニティックヘライトが析出しにくくなり、マルテンサイト相になって硬くかつ脆くなり焼入れ性が高くなり過ぎるためである。
【００１８】
又、本発明では、結晶粒のさらなる微細化をはかるために、鋼材にＮｂ、Ｔｉ、Ｖの内１種類又は２種類以上を合計で０．０１〜０．３％含有させる。これは、オーステナイト単相域及び概ねフェライトとオーステナイトの２層域温度で焼鈍、更には鍛造等の塑性加工の両方を行った後、所定温度でオーステンパー処理するという熱処理を採用することにより、下記に規定する金属組織、ひいては所望の特性を容易に確保するためである。
【００１９】
・母相組織：ラス状ベイニティックフェライトが５０％以上と、ポリゴナルフェライト及びグラニュラーベイニティックフェライトが合計で２０％以下
焼入性に優れた高強度鋼製加工品の強度かつ耐衝撃特性及び耐内圧疲労特性、並びに強度−靭性のバランスを向上させるためには、ラス状ベイニティックフェライトの体積率を５０％以上とする必要がある。なお、ポリゴナルフェライト及びグラニュラーベイニティックフェライトの体積率を合計で２０％以下としたのは、２０％を超えると靭性が低下するためである。
【００２０】
・第２相組織：残留オーステナイトが５〜３０％、マルテンサイトが５％以下
本発明の加工品は、母相組織として前記ラス状ベイニティックフェライトと、ポリゴナルフェライト及びグラニュラーベイニティックフェライトを含むと共に、第２相組織として残留オーステナイト、マルテンサイトを金属組織として含む。このうち、残留オーステナイトは、全伸びの向上に有効であり、又、塑性誘起マルテンサイト変態によるき裂抵抗となることで耐衝撃特性の向上にも有効であるが、該残留オーステナイトの体積率が５％未満では、前記効果を十分発揮することができず、他方、３０％を超えると残留オーステナイト中のＣ濃度が低くなり、不安定な残留オーステナイトとなるので、前記効果を十分発揮することができないため、残留オーステナイトの体積率を５〜３０％とした。又、マルテンサイトは、母相との界面において破壊の起点となるため、全組織に対するマルテンサイトの体積率は５％以下（好ましくは１〜３％以下）とした。
【００２１】
本発明において、上記金属組織を確実に形成すると共に、引張特性、靭性等の機械的特性を効率よく高めるためには、その他の成分を下記の通り制御する必要がある。
【００２２】
・Ｃ：０．１〜０．７％
Ｃは高強度を確保し、かつ、残留オーステナイトを確保するために必須の元素である。より詳しくは、オーステナイト中のＣを確保し、室温でも安定した残留オーステナイトを残存させて、延性及び耐衝撃特性を高めるのに有効であるが、０．１％未満ではその効果が十分に得られず、他方、０．７％を超えて過剰に添加すると残留オーステナイト量が増加すると共に、残留オーステナイトにＣが濃化し易くなるので、高い延性および耐衝撃特性が得られる。しかし、０．７％を超えると、その効果が飽和するのみならず、中心偏析等による欠陥等が発生し、耐衝撃特性を劣化するため、上限を０．７％に限定した。
【００２３】
・Ｓｉ：２．５％以下（０％を含まない）
Ｓｉは酸化物生成元素であるので、過剰に含まれると耐衝撃特性を劣化させるため添加量を２．５％以下とした。なお、本発明鋼製品は、Ｓｉと同様の作用を発揮するＡｌの添加を前提としているが、Ｓｉの添加による固溶強化、および残留オーステナイトの生成量増加という観点からは、０．５％以上含有させてもよい。
【００２４】
・Ｍｎ：０．５〜３％
Ｍｎは、オーステナイトを安定化し、規定量の残留オーステナイトを得るために必要な元素である。この様な作用を有効に発揮させるためには、０．５％以上（好ましくは０．７％以上、より好ましくは１％以上）添加することが必要である。しかし、過剰に添加すると、鋳片割れが生じるなどの悪影響が出るので、３％以下とした。好ましくは２．５％以下、より好ましくは２％以下である。
【００２５】
・Ａｌ：１．５％以下
ＡｌはＳｉと同様に炭化物の析出を抑制する元素であるが、ＡｌはＳｉよりもフェライト安定能が強いので、Ａｌ添加の場合には変態開始がＳｉ添加の場合よりも速くなり、極短時間の保持（鍛造等）においてもオーステナイト中にＣが濃化されやすい。そのため、Ａｌ添加を行った場合には、オーステナイトをより安定化させることができ、結果として生成したオーステナイトのＣ濃度分布が高濃度側にシフトする上、生成する残留オーステナイト量が多くなって、高い衝撃特性を示すようになる。しかしながら、１．５％を超える添加は、鋼のＡｃ３変態点を上昇させ、実操業上好ましくないので、上限を１．５％に規定した。なお、好ましくは０．０５％である。
【００２６】
・Ｂ：０．００５％以下
ＢはＣｒ、Ｍｏ等と同様に鋼の焼入れ性の向上に有効な元素であるが、遅れ破壊強度を低下させずに焼入れ性を高め、コストを低く抑えるためには、０．００５％以下が好ましい。
【００２７】
本発明においては更に、前記式により規定される炭素当量を０．７５％以上０．９０％以下に限定する。これは、上記金属組織の確保と、強度−靭性のバランスをより高める上で重要である。すなわち、炭素当量（Ｃｅｑ）が０．７５％未満では結晶粒の微細化を十分にはかることができず、母相組織であるラス状ベイニティックフェライトを５０％以上確保することが困難となり、他方、０．９０％を超えると、焼入れ性が過大となって、降伏応力と引張強さが過度に高くなり、靭性の改善効果が得られないためである。
【００２８】
次に、本発明の高強度鋼製加工品の製造方法は、上記成分組成を満たす鋼材を使用し、該鋼材をＡｃ３点以上の温度域で所定時間、好ましくは１秒以上保持し、該温度域で塑性加工を施した後、所定の平均冷却速度、好ましくは１℃／ｓ以上の平均冷却速度で３００〜４５０℃（好ましくは３２５〜４２５℃）まで冷却し、該温度域で１００〜２０００秒（好ましくは１０００秒）保持する工程を含むことを特徴とするものであるが、該熱処理条件を規定したのは以下に示す理由による。
【００２９】
まず、鋼材をＡｃ３点以上の温度域で１秒以上保持するのは、加熱温度を概ね２相域〜オーステナイト単相域温度とすることにより微細なラス状ベイニティックフェライト及び第２相組織を得ることができるからである。なお、加熱温度がＡｃ３点未満では、微細なラス状ベイニティックフェライト及び第２相組織が満足に析出しないためである。又、上記温度域での保持時間としては、加熱手段に例えば高周波加熱を採用した場合には瞬時にＡｃ３点以上の温度域に保持できるので、好ましくは１秒以上とした。なお、その上限は特に限定されないが、生産性を考慮すると約３０分程度である。
【００３０】
上記塑性加工としては、鍛造加工、押出加工、穿孔加工、又はロール成形による伸管加工が挙げられるが、これらの加工における条件は、特に限定されず、通常行われている方法で行えばよい。
【００３１】
次に、本発明では上記塑性加工後、所定の平均冷却速度、好ましくは１℃／ｓ以上の平均冷却速度で３００〜４５０℃（好ましくは３２５〜４２５℃）まで冷却し、当該温度域で１００〜２０００秒保持（オーステンパー処理）するが、好ましい平均冷却速度を１℃／ｓ以上としたのは、パーライトの生成を抑制するためである。又、オーステンパー処理温度を３００〜４５０℃（好ましくは３２５〜４２５℃）としたのは、３００℃未満ではＣの拡散が遅く、規定量の残留オーステナイトが得られず、他方、４５０℃を超えると、セメンタイトが析出するのでオーステナイト中へのＣ濃化が生じず、規定量の残留オーステナイトが得られないためである。更に、オーステンパー処理時間を１００〜２０００秒としたのは、１００秒未満ではＣの濃化が不十分で所定量の残留オーステナイトが生成せず、不安定な残留オーステナイトがマルテンサイトへと変態してしまい、他方、２０００秒を超えると生成した残留オーステナイトが分解してしまうためである。なお、好ましくは、１００〜１０００秒である。
【００３２】
本発明は、上記製造条件を採用して、ディーゼルエンジン用燃料噴射管及びディーゼルエンジン用コモンレールを製造する方法も規定する。
ディーゼルエンジン用燃料噴射管を製造する方法しては、前記の成分組成を満たす鋼材を使用し、１２００℃以上の温度に加熱保持する工程、熱間押出加工を施す工程、及び、Ａｃ３点以上の温度域で所定時間、好ましくは１秒以上保持し、該温度域で温間押出加工を施した後、所定の平均冷却速度、好ましくは１℃／ｓ以上の平均冷却速度で３００〜４５０℃（好ましくは３２５〜４２５℃）まで冷却し、該温度域で１００〜２０００秒保持する工程を経た後、常温まで冷却し、その後、ガンドリル加工法による管軸方向の穿孔加工、径方向及び／又は管軸方向に圧延する伸管加工、切断加工、端末加工、及び、曲げ加工を順次行う方法を採用することができる。
【００３３】
又、ディーゼルエンジン用コモンレールを製造する方法としては、上記ディーゼルエンジン用燃料噴射管の製造方法とほぼ同様の条件を採用し、規定の成分組成を満たす鋼材を使用し、１２００℃以上の温度に加熱保持する工程、熱間押出加工を施す工程、及び、Ａｃ３点以上の温度域で所定時間、好ましくは１秒以上保持し、該温度域で温間押出加工を施した後、所定の平均冷却速度、好ましくは１℃／ｓ以上の平均冷却速度で３００〜４５０℃（好ましくは３２５〜４２５℃）まで冷却し、該温度域で１００〜２０００秒保持する工程を経た後、常温まで冷却し、その後、ガンドリル加工法による管軸方向の穿孔加工、径方向及び／又は管軸方向に圧延する伸管加工、切断加工、機械加工、及び、組立加工を順次行う方法を採用することができる。
【００３４】
上記ディーゼルエンジン用燃料噴射管及びディーゼルエンジン用コモンレールを製造する方法において、熱間押出加工を施した後、Ａｃ３点以上の温度域まで冷却する場合があるが、該冷却方法は特に限定されない。又、１００〜２０００秒保持する工程を経た後、常温までの冷却は、速やかに冷却することが望ましい。更に、ディーゼルエンジン用コモンレールの製造方法において、熱間押出加工を施した後、ガンドリル加工法により管軸方向に穿孔するが、該冷却方法は特に限定されない。
【００３５】
上記製造方法に用いる鋼材としては、ビレットや熱延丸棒等が挙げられるが、これらは常法通りに目的成分を満足する鋼を溶製し、スラブとした後、熱間のまま加工するか、又は一旦室温まで冷却したものを再度加熱した後に熱間加工を行って得られたものを用いればよい。
［実施例］
【００３６】
以下、実施例に基づいて本発明をより具体的に説明する。ただし、本発明は下記実施例によって制限を受けるものではなく、趣旨を逸脱しない範囲で変更・実施することは、全て本発明の技術的範囲に含まれる。
【実施例１】
【００３７】
まず、表１に記載の成分組成からなる鋼種Ｎｏ．１〜６の供試鋼スラブ（表中の単位は質量％であり、残部Ｆｅ及び不可避的不純物）を連続鋳造により製造し、それぞれ１２５０℃域まで再加熱後、熱間圧延を行い、酸洗後、機械加工して、直径３２ｍｍ、長さ８０ｍｍの棒鋼から、厚さ２０ｍｍ、長さ８０ｍｍ、幅３２ｍｍの角棒からなる鍛造用試験片を作製した。
次に、各供試鋼の種類に応じて各鍛造用試験片を表２に示す鍛造温度で１秒以上加熱し、それぞれの試験片の加熱温度と同じ温度に加熱した金型を用いて鍛造加工を行い、１０〜７０％の圧縮鍛造歪みを付与した。その後、表２に示すオーステンパー温度まで１℃／ｓの平均冷却速度で冷却した後、表２に示す時間にわたって等温変態保持するオーステンパー処理を行った。
このようにして得られた各鍛造材につき、引張強度（ＴＳ）、降伏強度（ＹＳ）、伸び（ＥＩ）、シャルピー衝撃値（ＣＩＶ）、及び、各組織の体積率（占積率）を下記要領でそれぞれ測定した。又、本実施例における各供試鋼のうち、代表例として鋼種Ｎｏ．１と鋼種Ｎｏ．５のＣＣＴ曲線（Ｆ：フェライト、Ｂ：ベイナイト、Ｍ：マルテンサイト）をそれぞれ図１、図２に、同じく各供試鋼の強度・靭性バランスを図３（降伏強度）、図４（引張強度）に、それぞれ示す。更に、本実施例の鋼種Ｎｏ．１〜３のうち、代表例として鋼種Ｎｏ．１の鋼の熱間鍛造熱処理後の金属組織（顕微鏡写真）を図５（緑色の相は主にラス状のベイナイトフェライトのマトリックスを表し、赤色の相は残留オーステナイトを示す。）に示す。
【００３８】
・降伏強度、引張強度、及び、伸びの測定：
上記鍛造材より採取したＪＩＳ１４Ｂ号試験片（平行部長さ２０ｍｍ、幅６ｍｍ、厚さ１．２ｍｍ）を用いて、降伏強度ＹＳ、引張強度ＴＳ、伸びＥＩを測定した。なお、試験条件は、２５℃、クロスヘッド速度１ｍｍ／ｍｉｎである。
・シャルピー衝撃試験（靭性）：
上記鍛造材より採取したＪＩＳ５Ｂ号試験片（幅２．５ｍｍ）を用いて、シャルピー衝撃吸収値ＣＩＡＶを測定した。なお、試験条件は、２５℃、５ｍ／ｓである。
・組織の観察：
各鍛造材中の組織の体積率（占積率）は、鍛造材をナイタール、及びレペラ腐食による光学顕微鏡（倍率４００倍若しくは１０００倍）、及び走査型電子顕微鏡（ＳＥＭ：倍率１０００倍若しくは４０００倍）観察、飽和磁化法（熱処理, Ｖｏｌl.１３６,（１９９６）, Ｐ．３２２）による残留オーステナイト量測定、Ｘ線によるオーステナイト中のＣ濃度測定、透過型電子顕微鏡（ＴＥＭ：倍率１００００倍）、ステップ間隔１００ｎｍによるＦＥ／ＳＥＭ−ＥＢＳＰによる組織解析を実施し、組織を同定した。このようにして得られた各種鍛造鋼材について調べた組織の体積率、及び力学特性を表２に併せて示す。
・残留オーステナイト特性（γR ）：
各鍛造材の残留オーステナイト初期体積率（ｆγｏ）、残留オーステナイト初期炭素濃度（Ｃγｏ）は、下記Ｘ線回折法により測定した。
〈残留オーステナイト初期体積率（ｆγｏ）〉
５ピーク法（２００）γ、（２２０）γ、（３１１）γ
（２００）α、（２１１）α
〈残留オーステナイト初期炭素濃度（Ｃγｏ）〉
（２００）γ、（２２０）γ、（３１１）γ回折面ピークから、γの格子定数測定
Ｃγ＝（ａγ−３．５７８−０．０００Ｓｉγ−０．０００９５Ｍｎγ−０．０００６Ｃｒ−０．００５６Ａｌγ−０．００５１Ｎｂγ−０．０２２０Ｎγ）／０．０３３
【００３９】
これらの結果より、以下のように考察することができる。
まず、鋼種Ｎｏ．１〜３は、いずれも本発明の範囲を満足する鋼種を用い、本発明で規定する製法によって所定の組織を備えた鍛造部品を製造した例である。  この鋼種Ｎｏ．１〜３に示す本発明鋼は、例えば鋼種Ｎｏ．１の金属組織（顕微鏡写真）を図５に示すように、全て母相組織が主にラス状ベイニティックフェライトとからなり、かつ少量のグラニュラーベイニティックフェライトとポリゴナルフェライトを含み、第２相組織が微細な残留オーステナイトとマルテンサイトからなり、残留オーステナイトの安定性が高く、かつ熱間鍛造により、組織は著しく微細化することがわかる。又、この鋼種Ｎｏ．１〜３に示す本発明鋼の鍛造部品は、全て強度と靭性のバランスが非常に高く、降伏応力と引張強度及び伸び特性に優れ、かつ、衝撃特性も優れている（図３、図４参照）。この本発明鋼における優れた靭性は、特にＣｒ、Ｍｏ及びＮｉ添加による焼入れ性の向上と、多量かつ安定な残留オーステナイト特性と、鍛造処理による組織の微細化（ラス状ベイニティックフェライトと、微細な粒状及びフィルム状の残留オーステナイトの混相組織）によるものと考えられる。更に、鋼種Ｎｏ．１〜３のうち、代表例として示した鋼種Ｎｏ．１のＣＣＴ曲線から、鋼種Ｎｏ．１に示す本発明鋼のマルテンサイトは開始温度が約３２０℃であり、ベイナイト変態開始ノーズが長時間領域にシフトすることがわかる。なお、鋼種Ｎｏ．２、３のＣＣＴ曲線は省略したが、この鋼種Ｎｏ．２、３のマルテンサイトの開始温度は共に約４２０℃であり、鋼種Ｎｏ．１と同様に、ベイナイト変態開始ノーズは長時間領域にシフトすることも明らかとなった。
【００４０】
これに対し、本発明で特定する要件、特に焼入れ性を高めるためのＣｒ、Ｍｏ、Ｎｉの含有量と、金属組織の確保と、強度−靭性のバランスをより高める上で重要である炭素当量を満足しない下記比較例はそれぞれ、以下の不具合を有している。
まず、Ｎｏ．４は基本鋼（０．４％Ｃ−１．５％Ｓｉ−１．５％Ｍｎ−０．５％Ａｌ−０．０５Ｎｂ）であり、初析フェライトが析出し、ベイナイト変態が十分でなく、Ｃｒの含有量が少ないため焼入れ性が低下した。
Ｎｏ．５はＮｏ．１の本発明鋼よりＣｒが０．５％高いだけで、本発明で規定する成分組成をほぼ満足するＣｒ−Ｍｏ鋼であるが、炭素当量が本発明の範囲の上限を上回っているため、図２に示す当該鋼のＣＣＴ曲線から明らかのように、ＣＣＴ曲線のフェライトとベイナイト変態の開始時間がかなり長時間に移動し、結果的に焼入れ性が高くなり過ぎ、降伏応力と引張強さが過度に高くなり、靭性の改善効果が得られなかった。
Ｎｏ．６は本発明で規定する成分組成をほぼ満足するＣｒ鋼を用いた例であるが、Ｍｏ量が本発明鋼より少ないため焼入れ性が低下した。
【００４１】
【表１】
2010106353.tif 000002
【００４２】
【表２】
2010106353.tif 000003
【実施例２】
【００４３】
表１の鋼種Ｎｏ．１に示す成分を有する本発明鋼製のビレットを１２００℃の温度に加熱保持して熱間押出加工を施した後、９４０℃まで冷却し、当該温度に１秒間以上保持して所定の温間押出し加工を施して丸棒とし、該丸棒を４℃／ｓの冷却速度で３２５℃まで冷却し、該温度域に１８００秒保持した後、所定の冷却速度で常温まで冷却し、しかる後ガンドリル加工にて管軸方向に穿孔して燃料噴射管用素管とし、該素管に所定の伸管加工を施して製品寸法が外径８．０ｍｍ、内径３．０ｍｍ、肉厚２．５ｍｍの燃料噴射管用鋼管を得、これを所望長さに切断加工し、次いでナット等のねじ部品を挿入した後に接続頭部をプレス成形する端末加工を施し、更に曲げ加工を施して燃料噴射管を得た。
【実施例３】
【００４４】
表１の鋼種Ｎｏ．２に示す成分を有する本発明鋼製のビレットを１２５０℃の温度に加熱保持して熱間押出加工を施した後、常温まで冷却し、その後ガンドリル加工法により管軸方向に穿孔し、次いで９５０℃の温度に１秒間以上保持してから熱間ロール成形加工を施した後、２℃／ｓの冷却速度で３７５℃まで冷却し、該温度で１０００秒間保持するオーステンパー処理を施した。更に、冷間で伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例４】
【００４５】
表１の鋼種Ｎｏ．３に示す成分を有する本発明鋼製の棒鋼を用いて温間でマンネスマン方式により管軸方向に穿孔した後、１０００℃まで加熱し、当該温度で１秒間以上保持した後、熱間押出成形を行い、その後１℃／ｓの冷却速度で３５０℃まで冷却し、該温度に９５０秒間保持し、次いで常温まで冷却した。その後伸管加工を施して製品寸法が外径６．３５ｍｍ、内径２．３５ｍｍ、肉厚２ｍｍとした後、切断加工、端末加工及び曲げ加工を施して燃料噴射管用鋼管を得た。
【実施例５】
【００４６】
表１の鋼種Ｎｏ．１に示す成分を有する本発明鋼製のビレットを１２００℃の温度に加熱保持した後、常温まで冷却し、その後ガンドリル加工法により管軸方向に穿孔し、次いで９３０℃まで加熱し、当該温度に１秒間以上保持した後、熱間ロール成形加工を施し、続いて５℃／ｓの冷却速度で３２５℃まで冷却し、該温度で１７５０秒間保持し、その後常温まで冷却した。次いで、伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例６】
【００４７】
表１の鋼種Ｎｏ．２に示す成分を有する本発明鋼製のビレットを１２５０℃の温度に加熱保持して熱間押出加工を施した後、常温まで冷却し、その後ガンドリル加工法により管軸方向に穿孔し、次いで９５０℃まで加熱し、当該温度に１秒間以上保持した後、熱間ロール成形加工を施し、続いて８℃／ｓの冷却速度で４００℃まで冷却し、該温度に２１０秒間保持してオーステンパー処理を施した。その後冷間で伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例７】
【００４８】
表１の鋼種Ｎｏ．３に示す成分を有する本発明鋼製の鋼管に温間ロール成形加工を施した後、１２５０℃の温度に加熱保持し、次いで９８０℃の温度に１秒以上保持した後、熱間押出加工を施し、その後２℃／ｓの冷却速度で３２５℃まで冷却し、該温度に１７００秒間保持した後、常温まで冷却した。しかる後、伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例８】
【００４９】
表１の鋼種Ｎｏ．１に示す成分を有する本発明鋼製の棒鋼を用いてガンドリル加工法により管軸方向に穿孔した後、９４０℃まで加熱し、該温度に１秒間保持した後、１０℃／ｓの冷却速度で４２５℃まで冷却し、該温度に２２０秒間保持した後、常温まで冷却した。しかる後、伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例９】
【００５０】
表１の鋼種Ｎｏ．２に示す成分を有する本発明鋼製のビレットを１２００℃の温度に加熱保持した後、常温まで冷却し、３℃／ｓの冷却速度で４２５℃まで冷却し、該温度に２２０秒間保持した後、常温まで冷却した。しかる後、伸管加工を施して製品寸法が外径８．０ｍｍ、内径３．０ｍｍ、肉厚２．５ｍｍとした後、切断加工、端末加工及び曲げ加工を施して燃料噴射管用鋼管を得た。
【実施例１０】
【００５１】
表１の鋼種Ｎｏ．１に示す成分を有する本発明鋼製のビレットを用いて熱間押出加工を施した後、冷間でガンドリル加工法により管軸方向に穿孔し、次いで、該素管を１２００℃の温度で熱間ロール成形し、その後９３０℃の温度に１秒間以上保持し、続いて４℃／ｓの冷却速度で４５０℃まで冷却し、該温度で１００秒間保持してオーステンパー処理を施した。その後、冷間で伸管加工を施して外径３０ｍｍ、内径８ｍｍ、肉厚１１ｍｍとし、当該管に切断加工、外周面に円錐状のシート面及びφ３ｍｍの分岐孔の穿孔等の機械加工、分岐孔の周縁にねじスリーブを有するリテーナの組立て加工等を施してコモンレールを得た。
【実施例１１】
【００５２】
表１の鋼種Ｎｏ．２に示す成分を有する本発明鋼製のビレットに熱間で押出加工を施し、次いで冷間でガンドリル加工法により管軸方向に穿孔し、その後冷間で伸管加工を施して外径３０ｍｍ、内径８ｍｍ、肉厚１２ｍｍとし、該管を所定の長さに切断し、機械加工を施した後、当該管を１２００℃の温度に加熱し、その後、９５０℃の温度に１秒間以上保持し、続いて１℃／ｓの冷却速度で３００℃まで冷却し、該温度で２０００秒間保持してオーステンパー処理を施した。しかる後、組立て加工を施してコモンレールを得た。
【実施例１２】
【００５３】
表１の鋼種Ｎｏ．３に示す成分を有する本発明鋼製のビレットを１３００℃の温度に加熱し、マンネスマン方式による穿孔加工を施した後、該素管を１２００℃の温度で熱間ロール成形し、その後冷間で伸管加工を施し、次いで９５０℃の温度に１秒間以上保持した後、５℃／ｓの冷却速度で３５０℃まで冷却し、該温度に１２００秒間保持してオーステンパー処理を施した。その後、冷間で伸管加工を施して外径３２ｍｍ、内径８ｍｍ、肉厚１２ｍｍとした後、当該管に切断加工、外周面に円錐状のシート面及びφ３ｍｍの分岐孔の穿孔等の機械加工、分岐孔の周縁にねじスリーブを有するリテーナの組立て加工等を施してコモンレールを得た。
【実施例１３】
【００５４】
表１の鋼種Ｎｏ．３に示す成分を有する本発明鋼製のビレットに冷間圧延を施し、次いでガンドリル加工法により管軸方向に穿孔し、その後該素管を１２００℃の温度で熱間ロール成形し、次いで９５０℃の温度に１秒間以上保持し、続いて８℃／ｓの冷却速度で４００℃まで冷却した後、該温度に５００秒間保持してオーステンパー処理を施した。しかる後、冷間で伸管加工を施して外径３２ｍｍ、内径８ｍｍ、肉厚１２ｍｍとし、更に切断加工、機械加工、及び組立て加工を順次施してコモンレールを得た。
【実施例１４】
【００５５】
表１の鋼種Ｎｏ．１に示す成分を有する本発明鋼製の鋼素材を所望長さに切断後、温間で粗型鍛造し、これを１２００℃の温度に加熱後、１２００℃の温度に１秒以上保持してから、本体部の外径が３２ｍｍで、φ１８ｍｍのボス部を多数有する形状に熱間鍛造し、その後９℃／ｓの冷却速度で４５０℃まで冷却し、該温度に１２００秒間保持してオーステンパー処理を施した。その後、常温に冷却してロングドリル加工法により内径９ｍｍの管孔を管軸方向に穿孔し、ボス部外周にＭ１６の外ねじの加工、ボス部頂部に円錐状のシート面の形成、φ３ｍｍの分岐孔の穿孔等の機械加工を施してコモンレールを得た。
【実施例１５】
【００５６】
表１の鋼種Ｎｏ．２に示す成分を有する本発明鋼製の鋼素材を１２００℃の温度に加熱後鍛造加工を施し、次いで９５０℃の温度に１秒以上保持した後、本体部の外径が３２ｍｍで、φ１８ｍｍのボス部を多数有する形状に熱間鍛造し、その後７℃／ｓの冷却速度で４２５℃まで冷却し、該温度に２００秒間保持してオーステンパー処理を施した。その後、常温に冷却してロングドリル加工法により内径９ｍｍの管孔を管軸方向に穿孔し、ボス部外周にＭ１６の外ねじの加工、ボス部頂部に円錐状のシート面の形成、φ３ｍｍの分岐孔の穿孔等の機械加工を施してコモンレールを得た。
【実施例１６】
【００５７】
表１の鋼種Ｎｏ．３に示す成分を有する本発明鋼製の鋼素材を１２００℃の温度に加熱後、熱間押出加工を行ってから所望長さに切断し、次いで９５０℃の温度に１秒以上保持した後、本体部の外径が３２ｍｍで、φ１８ｍｍのボス部を多数有する形状に熱間鍛造し、その後６℃／ｓの冷却速度で３５０℃まで冷却し、該温度に９５０秒間保持してオーステンパー処理を施した。その後、常温に冷却してロングドリル加工法により内径８ｍｍの管孔を管軸方向に穿孔し、ボス部外周にＭ１６の外ねじの加工、ボス部頂部に円錐状のシート面の形成、φ３ｍｍの分岐孔の穿孔等の機械加工を施してコモンレールを得た。
【００５８】
上記実施例２〜９の各燃料噴射管と、実施例１０〜１６の各コモンレールをそれぞれ内圧繰返し疲労試験機にかけて内圧疲労限界を調べた結果、燃料噴射管及びコモンレールは全て、２５００Ｂａｒを超える内圧を１０００万回以上繰返して加えても破損することがなく、より優れた耐内圧疲労特性を示した。
【００５９】
なお、上記実施例２〜９の各燃料噴射管と、実施例１０〜１６の各コモンレールは、最終工程実施後に高圧水又は高圧油を封入してオートフレッテージ処理を実施することにより耐内圧疲労特性を更に向上させることが可能である。
【産業上の利用可能性】
【００６０】
本発明は、焼入れ性向上のためにＣｒ、Ｍｏ、Ｎｉを、結晶粒の微細化による強度（疲労強度）向上のためにＮｂ、Ｔｉ、Ｖの内１種類又は２種類以上を適量含み、かつ炭素当量（Ｃｅｑ）を適正値に設定した鋼材を用い、所定の熱処理を採用することにより、母相組織が主にラス状ベイニティックフェライトからなり、かつ少量のグラニュラーベイニティックフェライトとポリゴナルフェライトを含み、第２相組織が微細な残留オーステナイトとマルテンサイトからなる、微細構造の金属組織を有し、かつ強度と靭性のバランスが優れた高焼入性の超高強度低合金ＴＲＩＰ鋼（ＴＢＦ鋼）が得られることにより、加熱温度や、加工率（鍛造加工率や圧延加工率等）等によらず、焼入性に優れた高強度鋼製加工品、高強度かつ耐衝撃特性及び耐内圧疲労特性に優れたディーゼルエンジン用燃料噴射管及びコモンレールを提供することができる。
【図面の簡単な説明】
【００６１】
【図１】本発明の実施例１における鋼種Ｎｏ．１の供試鋼のＣＣＴ曲線を示す図である。
【図２】同じく実施例１における比較例の鋼種Ｎｏ．５の供試鋼のＣＣＴ曲線を示す図である。
【図３】同じく本発明の実施例１における鋼種Ｎｏ．１、２、３、と比較例の鋼種Ｎｏ．４、５、６の供試鋼の降伏強度（ＹＳ）とシャルピー衝撃吸収値（ＣＩＡＶ）の関係を比較して示す図である。
【図４】同じく本発明の実施例１における鋼種Ｎｏ．１、２、３、と比較例の鋼種Ｎｏ．４、５、６の供試鋼の引張強度（ＴＳ）とシャルピー衝撃吸収値（ＣＩＡＶ）の関係を比較して示す図である。
【図５】同じく本発明の実施例１における鋼種Ｎｏ．１の供試鋼の熱間鍛造熱処理後の金属組織（顕微鏡写真）を示す図である。
【図１】
2010106353.tif 000004
【図２】
2010106353.tif 000005
【図３】
2010106353.tif 000006
【図４】
2010106353.tif 000007
【図５】
2010106353.tif 000008
【手続補正書】
【提出日】平成20年11月12日(2008.11.12)
【手続補正１】
【補正対象書類名】図面
【補正対象項目名】全図
【補正方法】変更
【補正の内容】
【図１】
2010106353.tif 000009
【図２】
2010106353.tif 000010
【図３】
2010106353.tif 000011
【図４】
2010106353.tif 000012
【図５】
2010106353.tif 000013